(57)【要約】【課題】保温保冷機器、電子機器、衣料用品、及び住宅部材等に適用する電磁波シールドパネルにおいて、優れた電磁波シールド効果と高い断熱性とを併せ持つ電磁波シールドパネルを低コストで提供することを目的とする。【解決手段】芯材２と、芯材２を覆い内部を減圧した外被材３とからなり、外被材３が金属箔又は金属蒸着層を含むラミネートフィルムからなる電磁波シールドパネル１であり、金属箔、或いは金属蒸着層の高導電性材料により電磁波シールドが可能となるとともに、真空断熱による高い断熱性能を有する。また、外被材３に高透磁性材料を併用することで磁気シールドも可能となる。更に、芯材２に誘電性材料又は磁性材料を混合することで、より高い電磁波シールド効果が得られる。この電磁波シールドパネルを保温保冷機器等に適用することで、電磁波シールドと断熱性能の二つの機能を１枚の部材で実現でき、部品、工数等のコスト低減が図れる。【選択図】  図１
2005005424.tif 000002
【特許請求の範囲】
【請求項１】
気相比率８０％以上の多孔体よりなる芯材と、前記芯材を覆い内部を減圧した外被材とからなり、前記外被材が少なくとも金属箔又は金属蒸着層を含むラミネートフィルムからなる電磁波シールドパネル。
【請求項２】
少なくとも外被材の外面又は内面に、シート状の高導電性材料を有する請求項１に記載の電磁波シールドパネル。
【請求項３】
少なくとも外被材の外面又は内面に、シート状の高透磁性材料を有する請求項１又は請求項２に記載の電磁波シールドパネル。
【請求項４】
高透磁性材料が軟磁性体材料からなる請求項３に記載の電磁波シールドパネル。
【請求項５】
芯材に、少なくとも誘電性材料又は磁性材料を有する請求項１から請求項４のいずれか一項に記載の電磁波シールドパネル。
【請求項６】
誘電性材料がカーボン粉末、或いは磁性材料がフェライト粉末である請求項５に記載の電磁波シールドパネル。
【請求項７】
請求項１から請求項６のいずれか一項に記載の電磁波シールドパネルを備えた保温保冷機器。
【請求項８】
請求項１から請求項６のいずれか一項に記載の電磁波シールドパネルを備えた電子機器。
【請求項９】
請求項１から請求項６のいずれか一項に記載の電磁波シールドパネルを柔軟に構成して備えた衣料用品。
【請求項１０】
請求項１から請求項６のいずれか一項に記載の電磁波シールドパネルを備えた住宅部材。
【発明の詳細な説明】
【０００１】
【発明の属する技術分野】
本発明は、電磁波の放射、漏洩、及び浸入を遮断する電磁波シールドパネルに関するもので、特に断熱を必要とする保温保冷機器、電子機器、衣料用品、及び住宅部材等に有効に適用できるものである。
【０００２】
【従来の技術】
電磁波の定義としては周波数に大きな幅があるが、一般に問題を引き起こすと懸念されている周波数における各種影響のうち、人体に対する影響としては、白内症、白血病、脳腫瘍、乳ガン、肺ガン、及びアルツハイマー病等が報告されており、欧米各国では、これらに対して様々な暫定ガイドラインが設定されている。
【０００３】
このうち、特に、携帯電話の発する高周波の電磁波であるマイクロ波は、「ホット・スポット効果」と呼ばれる熱集中効果による人体への影響や、心臓ペースメーカーに対する影響が大きく取り上げられ、社会問題化している。
【０００４】
また、電磁波は、ラジオやテレビへの電波障害、及び各種電子機器へのノイズの原因になることから、電磁波の発生を低減させることが強く望まれ、各種取り組みがなされている。
【０００５】
これらのことから、家電製品、電子機器、衣料用品、及び住宅等の多くの分野において電磁波を遮断することが要望されている。
【０００６】
例えば、家電製品の一つである冷蔵庫では、冷媒を圧縮するコンプレッサ、コンプレッサと凝縮器を外気で冷却する凝縮ファンモータ、庫内の冷気を循環させる冷却ファンモータ、結露を防止する各種ヒータ、蒸発器の除霜を行なうデフヒータ、各部屋への冷気の流入を制御する電動ダンパー、これらを制御する電装回路等、構成する種々の電気部品があり、各部品に電流が流れるとそれぞれから電磁波が発生する。
【０００７】
このような冷蔵庫に対して、ファンモータの周囲に電磁波遮蔽手段を設けることによって、冷蔵庫本体から電磁波を漏洩させないようにする技術が開示されている（例えば、特許文献１参照）。
【０００８】
更に、電磁波のなかでも磁界による作用から各種問題を生じることがある。これは、電子機器に外部磁界が影響して誤動作を起こしたり、電子機器の働きにより、それから生じた磁界が周囲に設置した機器に影響を及ぼしたりするものである。
【０００９】
例えば、ＣＲＴの偏向ヨークからの漏洩磁界を防ぐためにＣＲＴを収納している筐体の内側に遮蔽材料を取り付けたり、磁気カードや磁気ディスクの保護のために、それらを入れるケース、及び電子機器の筐体に磁気シールド板を組み込んだりするものがある。
【００１０】
それまでの電磁気シールド材料が、電界シールドもしくは磁界シールドのいずれかにしか有効に作用しない問題点に対し、低周波から高周波までの電磁界シールドに有効な材料として、非晶質軟磁性薄帯の表面に導電率の高い金属をメッキする技術が開示されている（例えば、特許文献２参照）。
【００１１】
また、原子力分野における、断熱性だけでなく、強力な電磁波や放射線を遮蔽する性能の要求や、液体ヘリウムなどを利用した極低温領域での要求に対して、熱可塑性液晶ポリマーを溶融成形して得た熱可塑性液晶ポリマー繊維と熱可塑性液晶ポリマーフィルムを用いることにより、極低温領域で柔軟であり、強い電磁波や放射線に対する耐性がある積層断熱材についての技術が開示されている（例えば、特許文献３参照）。
【００１２】
【特許文献１】
特開平１０−１０３８５７号公報
【特許文献２】
特開昭６１−２３７５００号公報
【特許文献３】
特開２０００−２６６２８２号公報
【００１３】
【発明が解決しようとする課題】
しかしながら、従来の構成では、電磁波を遮断、或いは吸収するシールド作用のみを有するもので、断熱を必要とする機器に電磁波シールドパネル適用する場合には、併用して他の断熱材料を適用する必要があったり、たとえ両方の機能を備えていても、きわめて特殊な環境での使用を考慮して、あまり一般的ではない材料を用いて特殊な構造を有しており、民生機器へ適用するには大きなコストが発生して実用的ではなかった。
【００１４】
本発明は従来の課題を解決するもので、優れた電磁波シールド作用を有する電磁波シールドパネルに高い断熱性能を低コストで付与するものである。
【００１５】
また、断熱を必要とする各種機器や各種部材への適用時において、優れた断熱性と優れた電磁波シールド効果を併せ持つ電磁波シールドパネルを適用することで、部品点数及び組立工数の削減を図り、スペースの有効活用等の効果により、低コストで電磁波問題の懸念を抑制した、保温保冷機器、電子機器、衣料用品、及び住宅部材等の民生商品を提供することを目的とする。
【００１６】
【課題を解決するための手段】
上記課題に鑑み、本発明の請求項１に記載の電磁波シールドパネルは、気相比率８０％以上の多孔体よりなる芯材と、前記芯材を覆い内部を減圧した外被材とからなり、前記外被材が少なくとも金属箔又は金属蒸着層を含むラミネートフィルムからなるものである。
【００１７】
外被材を構成するラミネートフィルムの金属箔、或いは金属蒸着層が有する電界及び磁界に対する影響が電磁波シールド効果を発揮し、到来波の殆どが反射又は吸収され、かつ内部に浸透した電磁界は指数関数的に減衰したものとなって電磁波を遮断することができる。
【００１８】
また、この外被材で芯材を覆って内部を所定圧力まで減圧することにより、内部残留気体の対流熱伝導が抑制されて気体の熱伝導が大きく低下するため、優れた断熱性能を有発揮することができる。
【００１９】
本発明の請求項２に記載の電磁波シールドパネルは、少なくとも外被材の外面又は内面に、シート状の高導電性材料を有するものである。
【００２０】
シート状の高導電性材料を外被材に積層することで電界を吸収する効果を高めることにより、外被材を構成するラミネートフィルムの金属箔、或いは金属蒸着層により防ぐことができない電磁波も遮断することができ、より優れた電磁波シールド効果が得られる。
【００２１】
本発明の請求項３に記載の電磁波シールドパネルは、少なくとも外被材の外面又は内面に、シート状の高透磁性材料を有するものである。
【００２２】
金属箔、或いは金属蒸着層を含むラミネートフィルムからなる外被材で遮断することができない磁力線がシート状の高透磁性材料に引き寄せられるため、低周波数の磁界シールドに対しても効果的に作用するものである。
【００２３】
本発明の請求項４に記載の電磁波シールドパネルは、高透磁性材料が軟磁性体材料からなるものである。
【００２４】
外部磁界が存在しない場合、軟磁性体材料は磁化を生じなくなって元の状態に戻るため不要な磁界を発生させず、磁界による弊害を発生させない。
【００２５】
本発明の請求項５に記載の電磁波シールドパネルは、芯材に、少なくとも誘電性材料又は磁性材料を有するものである。
【００２６】
外被材で遮断することができずに内部に浸透した電磁波は、芯材に含まれた損失効果の大きい誘電性材料、或いは磁性材料に吸収され、熱に変換されて消費されるため、より優れた電磁波シールド効果が得られる。
【００２７】
本発明の請求項６に記載の電磁波シールドパネルは、芯材に、誘電性材料としてカーボン粉末、或いは磁性材料としてフェライト粉末を有するものである。
【００２８】
カーボン粉末は誘電性材料の中でも損失が大きく、また、フェライト粉末は磁性材料の中でも損失が大きいもので、外被材で遮断することができずに内部に浸透した電磁波は吸収されて熱に変換されることで消費されるため、より優れた電磁波シールド効果が得られる。
【００２９】
また、これらの材料は安価であり、かつ芯材への分散性が良好であるため、より優れた電磁波シールド効果を低コストで実現できる。
【００３０】
本発明の請求項７に記載の保温保冷機器は、請求項１から請求項６のいずれか一項に記載の電磁波シールドパネルを備えたものである。
【００３１】
保温保冷機器に断熱性能を有する電磁波シールドパネルを適用することにより、優れた電磁波シールド効果と、優れた断熱性能による省エネとが同時に得られる。すなわち、両方の機能を１枚の部材で実現できることにより、保温保冷機器の生産時の組立工数とコストを低減することが可能となる。
【００３２】
本発明の請求項８に記載の電子機器は、請求項１から請求項６のいずれか一項に記載の電磁波シールドパネルを備えたものである。
【００３３】
電子機器に内蔵する発熱体を起因とする部分的な過熱対策としての断熱、及び電磁波シールド効果が同時に得られる。すなわち、両方の機能を１枚の部材で実現できることにより、電子機器の生産時の工数とコストを低減することが可能となる。
【００３４】
本発明の請求項９に記載の衣料用品は、請求項１から請求項６のいずれか一項に記載の電磁波シールドパネルを柔軟に構成して備えたものである。
【００３５】
衣料用品に柔軟に構成した電磁波シールドパネルを適用することにより、体の動きに支障を生じず、優れた電磁シールド効果と高い保温性とが同時に得られる。
【００３６】
本発明の請求項１０に記載の住宅部材は、請求項１から請求項６のいずれか一項に記載の電磁波シールドパネルを備えたものである。
【００３７】
住宅部材として、壁や床、及び天井等に電磁波シールドパネルを適用することにより、優れた電磁波シールド効果と、優れた断熱性能による省エネとが同時に得られる。すなわち、両方の機能を１枚の部材で実現できることにより、壁や床、及び天井等のパネル生産時の工数とコスト、更には住宅施工時の工数とコストを低減することが可能となる。
【００３８】
【発明の実施の形態】
本発明は、気相比率８０％以上の多孔体よりなる芯材と、前記芯材を覆い内部を減圧した外被材とからなり、前記外被材が金属箔、或いは金属蒸着層を含むラミネートフィルムからなる電磁波シールドパネルである。
【００３９】
まず、前記電磁波シールドパネルの構成材料について説明する。
【００４０】
芯材に使用する材料は、気相比率８０％以上の多孔体であり、工業的に利用できるものとして、発泡体、粉体、及び繊維体等がある。これらは、その使用用途や必要特性に応じて公知の材料を使用することができる。芯材として気相比率が８０％以上あることで、外被材内部を減圧したときの気体の対流熱伝導率を大きく低下させることができる。
【００４１】
芯材材料のうち、発泡体としては、ウレタンフォーム、スチレンフォーム、フェノールフォーム等が利用でき、独立気泡体より連続気泡体の方が断熱性能の点で望ましい。また、粉体として、無機系、有機系、及びこれらの混合物を利用できるが、工業的には、乾式シリカ、湿式シリカ、パーライト等を主成分とするものが一般に安価で入手しやすく望ましい。
【００４２】
また、繊維体としては、無機系、有機系、及びこれらの混合物が利用できるが、コストと断熱性能の点から、無機繊維が有利である。無機繊維としては、グラスウール、グラスファイバー、アルミナ繊維、シリカアルミナ繊維、シリカ繊維、ロックウール等、公知の材料を使用することができる。その繊維径は特に指定するものではないが、０．１μｍ〜１０μｍであると気相の生成、繊維自体の固体熱伝導率を抑制する点で望ましい。
【００４３】
芯材を覆う外被材には、少なくとも金属箔、又は金属蒸着層を有するラミネートフィルムを袋状に形成したものが適用できる。また、金属箔を有するラミネートフィルムと金属蒸着層を有するラミネートフィルムの２種類のラミネートフィルムを使用して袋状に成形しても良い。更には、金属箔と金属蒸着フィルムを積層したラミネートフィルムを適用しても良く、このように金属箔に金属蒸着フィルムを積層することで、電磁波シールドパネルの電磁シールド効果と内部圧力の維持とが一層向上する。
【００４４】
なお、金属箔としては、アルミニウム、ステンレス、銅、鉄箔等を使用することができる。
【００４５】
金属蒸着層としては、ポリエチレンテレフタレート、エチレン−ビニルアルコール共重合体、ポリエチレンナフタレート、ナイロン、ポリアミド、ポリイミド等のプラスチックフィルムに、アルミニウム、コバルト、ニッケル、亜鉛、銅、銀、或いはこれらの混合物等の金属を蒸着したものが適用できる。  また、ラミネートフィルムとしては、金属箔、或いは金属蒸着層を有するものであるが、袋状に成形するための熱溶着層を有するのが一般的である。また、必要に応じて表面保護層等を設けて強化したプラスチックラミネートフィルムにより構成することができる。  なお、熱溶着層としては、低密度ポリエチレンフィルム、鎖状低密度ポリエチレンフィルム、高密度ポリエチレンフィルム、ポリプロピレンフィルム、ポリアクリロニトリルフィルム、無延伸ポリエチレンテレフタレートフィルム、エチレン−ビニルアルコール共重合体フィルム、或いはそれらの混合体等を用いることができる。
【００４６】
表面保護層としては、ナイロンフィルム、ポリエチレンテレフタレートフィルム、ポリプロピレンフィルムの延伸加工品など、公知の材料が利用でき、更に外側にナイロンフィルムなどを設けると可とう性が向上し、電磁波シールドパネルの耐折り曲げ性などが改善する。  また、外被材として適用するラミネートフィルムからなる袋形態は、四方シール袋、三方シール袋、ガゼット袋、ピロー袋、センターテープシール袋等、特に限定するものでなく、公知の袋形態が適用できる。
【００４７】
次に、電磁波シールドパネルの製造方法について説明する。
【００４８】
芯材は、目的に応じた材料で任意の形状に成形したものを用いる。それを袋状に作製した外被材内に挿入し、内部が所定内圧になるように減圧して封止する。
【００４９】
または、減圧槽中に芯材とロール状あるいはシート状の外被材を配設し、この外被材を芯材に沿わした状態にしてから外被材を熱融着することにより電磁波シールドパネルを作製する。或いは、芯材を挿入した外被材内部を直接減圧して外被材開口部を封止することにより電磁波シールドパネルを製造する等の方法により作製できる。
【００５０】
この時、所定の断熱性能を得るためには、概ね、１Ｐａ〜２００Ｐａの内部圧力を保持することが望ましい。
【００５１】
また、電磁波シールドパネルの断熱特性の経時信頼性を向上させる場合は、ガス吸着剤や水分吸着剤等のゲッター物質を芯材と一緒に減圧封止して使用することが効果的である。
【００５２】
本発明は、少なくとも外被材の外面又は内面に、シート状の高導電性材料、或いは高透磁性材料を有する電磁波シールドパネルである。
【００５３】
この高導電性材料としては、金属製のシート状材料が利用でき、例えば、ニッケル、鉄、アルミニウム、銅のシート材料がある。
【００５４】
また、金属材料だけではなく、導電性プラスチックも利用可能であり、導電性粒子、導電性繊維、又は導電性フレーク等をプラスチックに混入したもの等が利用できる。更には、亜鉛溶射、導電性塗料の塗布、導電性材料の蒸着、イオンプレート、無電解メッキ、及びスパッタ等を施したプラスチックも利用できる。
【００５５】
これらの材料以外には、炭素系材料が効果的に利用可能であり、グラファイトシートやカーボンブッラクの充填材料、或いは炭素系蒸着膜としては、ダイアモンドライクカーボンと称される炭素硬質膜も利用できる。  高透磁性材料としては、工業的に公知の材料が使用できるが、このうち軟磁性体材料であることが望ましい。この軟磁性体材料としては、鉄、純鉄、ケイ素鉄、パーマロイ、スーパーマロイ、パーメンジュール、アモルファス、センダスト、ＭｎＺｎフェライト等が利用できる。
【００５６】
なお、高導電性材料、或いは高透磁性材料は、シート状であるものが作業性の観点から望ましいが、これに限定するものではない。また、シート状とは、面状、網状、メッシュ状、格子状、及びパンチングメタル状等、工業的に利用されている公知のものが利用できる。また、シート状の高導電性材料、或いは高透磁性材料は、これらを積層するなど併用して適用する事もできる。
【００５７】
本発明は、芯材に、少なくとも誘電性材料又は磁性材料を有する電磁波シールドパネルである。
【００５８】
この誘電性材料、或いは磁性材料は、電磁波である電波の電磁エネルギーを吸収して、熱エネルギーに変換する性質を備えたものであり、誘電性材料としては、カーボン、グラファイト等があり、磁性材料としては、フェライト、マグネタイト等が利用できる。これらは、単独で適用しても十分な効果が得られるが、混合して適用する事もできる。
【００５９】
なお、これら誘電性材料、或いは磁性材料を適用する場合は、芯材として粉体を適用すると任意の割合、及び任意の形態での混合適用が行いやすい。更に、芯材に繊維体や発泡体を適用する場合には、芯材を任意の厚さに分割して積層充填して適用する方法、或いは繊維体への担持や発泡体原料中への混合による有機発泡体との一体成形等、公知の手段が適用できる。
【００６０】
本発明は、請求項１から請求項６のいずれか一項に記載の電磁波シールドパネルを備えた保温保冷機器、電子機器、衣料用品、及び住宅部材である。
【００６１】
断熱を必要とする保温保冷機器、電子機器、衣料用品、及び住宅部材等において、断熱性と電磁波シールドの二つの優れた効果を同時に１枚の部材で発揮することができる。
【００６２】
なお、本電磁波シールドパネルは、優れた電磁シールドと、優れた断熱性の両特性を併せ持つため、これらを同時に必要とする機器への適用が望ましいが、電磁波シールド、或いは断熱の何れかを必要とする場合においても適用することができる。
【００６３】
また、適用できる機器は、一例であり、保温保冷機器、電子機器、衣料用品、及び住宅部材以外の分野においても何ら問題なく適用可能である。
【００６４】
以下、本発明による実施の形態について、図面を参照しながら説明する。
【００６５】
（実施の形態１）
図１は、本発明の実施の形態１による電磁波シールドパネルの断面図である。
【００６６】
図１において、電磁波シールドパネル１は、芯材２を外被材３中に挿入し、内部を減圧して構成している。
【００６７】
芯材２はガラス繊維成形体であり、平均繊維径３．５μｍのグラスウールを所定密度になるまで積層し、そのグラスウール積層体に無機バインダーを塗布後、加熱圧縮して成形した。
【００６８】
外被材３は、表面保護層としてポリエチレンテレフタレートフィルム（１２μｍ）、中間層にはアルミ箔（６μｍ）、熱溶着層として直鎖状低密度ポリエチレンフィルム（５０μｍ）により構成したラミネートフィルムである。
【００６９】
電磁波シールドパネル１の作製は、芯材２を１４０℃の乾燥炉で１時間乾燥した後、２枚のラミネートフィルムの３方を熱溶着によりシールして袋状に形成した外被材３中に挿入し、減圧チャンバー内で外被材内部が１０Ｐａになるように減圧し、開口部を封止している。  以上のような電磁波シールドパネル１の熱伝導率は、平均温度２４℃にて０．００２３Ｗ／ｍＫであり、汎用的な硬質ウレタンフォームの１０倍程度の断熱性能を有していた。
【００７０】
図２は、本発明の実施の形態１による、（ａ）電磁波シールドパネルの電界シールド効果の特性図、及び、同（ｂ）電磁波シールドパネルの磁界シールド効果の特性図である。図２において、（ａ），（ｂ）それぞれ、シールド効果４２ｄＢにて９９％、６０ｄＢにて９９．９％の電磁波遮断特性を示すもので、（ａ）においては３０ＭＨｚ未満は電磁波が微小すぎて測定できず、測定できた３０ＭＨｚ以上全域にわたって、（ｂ）においては３ＭＨｚ以上において、９９％以上のシールド効果が得られた。
【００７１】
なお、熱伝導率は英弘精機製のオートラムダにて、電磁シールド効果はＫＥＣ法により測定した。
【００７２】
このように、本構成により作成した電磁シールドパネルは、優れた断熱性能と優れた電磁波シールド効果の両効果を合わせ持つものである。
【００７３】
（実施の形態２）
図３は、本発明の実施の形態２による電磁波シールドパネルの断面図である。
【００７４】
実施の形態１に対して、外被材５の構成を変更したが、その他の形態は実施の形態１と同様である。
【００７５】
外被材５は、表面保護層としてポリエチレンテレフタレートフィルム（１２μｍ）、中間層として厚み１５μｍのエチレン−ポリビニルアルコール共重合体のフィルムに膜厚４５０Åのアルミ蒸着を形成したフィルムと厚み１２μｍのポリエチレンテレフタレートフィルムに膜厚４５０Åのアルミ蒸着を形成したフィルムとをアルミ蒸着面同士貼り合わせたフィルムとし、熱溶着層として直鎖状低密度ポリエチレンフィルム（５０μｍ）により構成している。
【００７６】
以上のような電磁波シールドパネル４の熱伝導率は、平均温度２４℃にて０．００２３Ｗ／ｍＫであった。
【００７７】
図４は、本発明の実施の形態２による、（ａ）電磁波シールドパネルの電界シールド効果の特性図、及び、（ｂ）電磁波シールドパネルの磁界シールド効果の特性図である。図４において、（ａ），（ｂ）それぞれ、シールド効果４２ｄＢにて９９％、６０ｄＢにて９９．９％の電磁波遮断特性を示すもので、（ａ）においては１ＭＨｚ以上全域にわたって、（ｂ）においては４００ＭＨｚ以上において、９９％以上のシールド効果が得られた。
【００７８】
このように、本構成により作製した電磁シールドパネルは、優れた断熱性能と優れた電磁シールド効果の両効果を合わせ持つものである。
【００７９】
（実施の形態３）
図５は、本発明の実施の形態３による電磁波シールドパネルの断面図である。
【００８０】
電磁波シールドパネル６は、実施の形態１に対して、外被材３の内面に芯材２の表面を覆うようにして厚み２０μｍの鉄箔７を追加付与したもので、その他の構成は実施の形態１と同様である。鉄箔は、高電導性材料であるとともに軟磁性材料である。
【００８１】
電磁波シールドパネル６の作製は、芯材２を１４０℃の乾燥炉で１時間乾燥した後、軟磁性体材料７を芯材２に載せ、そのまま袋状に形成した外被材３中に挿入し、減圧チャンバー内で外被材３の内部が１０Ｐａになるように減圧して開口部を封止している。  以上のような電磁波シールドパネル６の熱伝導率は、平均温度２４℃にて０．００２３Ｗ／ｍＫであり、汎用的な硬質ウレタンフォームの１０倍程度の断熱性能を有していた。
【００８２】
また、電磁波シールド効果は、実施の形態１に対して、低周波数帯の磁界シールド効果が大幅に改善した。更には、電界の測定可能周波数領域においてもシールド効果の改善を確認した。
【００８３】
この改善効果は、シート状の軟磁性体材料７である鉄箔の電磁波シールド効果だけでなく、アルミ箔を有するラミネートフィルムとそのラミネートフィルム内面の鉄箔との間が減圧状態であることから、高静電容量のコンデンサーと電気的等価となり、より大きな電磁波シールド効果が得られるものである。
【００８４】
（実施の形態４）
図６は、本発明の実施の形態４による電磁波シールドパネルの断面図である。
【００８５】
図６において、電磁波シールドパネル８は芯材９を外被材１０中に挿入して内部を減圧して構成している。
【００８６】
芯材９は粉体混合材料の成形体であり、乾式シリカ１１とグラスウール１２と誘電性材料のカーボンブラック粉末１３とで構成している。乾式シリカ１１はアエロジル３００（日本アエロジル製）で、カーボンブラック粉末１３とを所定の割合で混ぜて均一に混合し、更に、グラスウールはこれらの粉体のバインダーとして機能させるものであり、所定量を粉体混合体内に分散させた上、圧縮成形した。
【００８７】
また、外被材１０は２種類のラミネートフィルムからなり、前記２種類のラミネートフィルムを四方シールにて形成している。第一のラミネートフィルム１４は、表面保護層としてポリエチレンテレフタレートフィルム（１２μｍ）、中間層にはアルミ箔（６μｍ）、熱溶着層として直鎖状低密度ポリエチレンフィルム（５０μｍ）からなり、第二のラミネートフィルム１５は、表面保護層としてポリエチレンテレフタレートフィルム（１２μｍ）、中間層として厚み１５μｍのエチレン−ポリビニルアルコール共重合体のフィルムに膜厚４５０Åのアルミ蒸着を形成したフィルムと厚み１２μｍのポリエチレンテレフタレートフィルムに膜厚４５０Åのアルミ蒸着を形成したフィルムとをアルミ蒸着面同士貼り合わせたフィルム、熱溶着層として直鎖状低密度ポリエチレンフィルム（５０μｍ）により形成している。
【００８８】
電磁波シールドパネル８の作製は、芯材９を１０５℃の乾燥炉で１時間乾燥した後、熱溶着層を向かい合わせた２枚のラミネートフィルム１４，１５の３方を加熱シールして袋状に形成した外被材１０中に挿入し、減圧チャンバー内で外被材１０の内部が１００Ｐａになるように減圧し、開口部を封止している。
【００８９】
このようにして作製した電磁波シールドパネル８の熱伝導率は、平均温度２４℃において、０．００５Ｗ／ｍＫであり、汎用的な硬質ウレタンフォームの５倍程度の断熱性能を有していた。
【００９０】
また、電磁波シールド効果については、実施の形態１に対して、全周波数領域において大幅な改善を確認した。
【００９１】
なお、カーボンブラック粉末１３に替えて磁性材料であるフェライト粉末としても、同様の効果が得られた。
【００９２】
（実施の形態５）
図７は、本発明の実施の形態５による冷蔵庫の側断面図であり、保温保冷機器の一例として示すものである。
【００９３】
図７において、冷蔵庫２１の本体は筐体を形成する断熱箱体２２と冷凍サイクルとからなる。断熱箱体２２は、鉄板をプレス成形した外箱２３と、ＡＢＳ樹脂を成形した内箱２４とが、開口部前端のフランジ（図示せず）を介して一体化して構成されている。外箱２３と内箱２４とで構成される空間部２５には、予め電磁波シールドパネル１を配設し、電磁波シールドパネル１以外の空間部には硬質ウレタンフォームを発泡充填したものである。硬質ウレタンフォームは、発泡剤としてシクロペンタンを使用している。
【００９４】
断熱箱体２２の内部は仕切り板２６にて区切られており、上部が冷蔵室２７、下部が冷凍室２８となっている。仕切り板２６の後部には電動ダンパー２９が設けられ、冷凍室２８の内箱２４には冷却用ファンモータ３０とデフロストヒーター３１が取り付けられている。
【００９５】
一方、冷凍サイクルは、蒸発器３２、圧縮機３３、凝縮器３４、キャピラリチューブ３５とを配管で順次環状に接続して形成している。なお、蒸発器３２は冷蔵室２７と冷凍室２８の２カ所に設け、それらを直列又は並列に繋いで冷凍サイクルを形成してもよい。
【００９６】
また、断熱箱体２２の開口部には上下２枚のドア体３６が取り付けられており、ドア体３６も断熱箱体２２同様、鉄板とＡＢＳ樹脂により一体に構成され、その内部空間前部には電磁波シールドパネル１が配設され、電磁波シールドパネル１以外の空間部は硬質ウレタンフォームにて発泡充填されている。
【００９７】
なお、電磁波シールドパネル１は実施の形態１に示したものと同様の構成のものを用いている。
【００９８】
以上のように構成された冷蔵庫２１について、更に詳しく説明する。
【００９９】
冷凍サイクルの運転により、蒸発器３２から熱交換によって得られる冷気を冷却用ファンモータ３０により、風路３７を通じて冷凍室２８へ循環させ庫内を冷却する。また、この冷気を電動ダンパー２９の開閉により流量制御を行い、冷蔵室２７の庫内温度を制御する。また、運転を継続すると蒸発器３２には着霜が発生し冷却能力が低下するので、適宜、デフロストヒーター３１を発熱させて除霜を行なう。
【０１００】
従って、冷蔵庫２１を運転することにより、冷却用ファンモータ３０、電動ダンパー２９、及びデフロストヒーター３１等の巻き線を有する電気部品から、大きな電磁波が発生することになる。このような電磁波を外部（特に、他の受信機器との距離が近い冷蔵庫２１の前面及び側面）に漏洩させないためには、冷蔵庫２１を電磁シールドする必要がある。
【０１０１】
ここで断熱箱体２２の内部には、電磁波シールドパネル１が配設されている。よって、電磁波の外部への漏洩を低減することができ、特に磁束密度においては電磁波シールドパネル１を使用することで６０ｄＢの低減を図ることができた。
【０１０２】
また、同時に、電磁波シールドパネル１が優れた断熱性能を有することから、冷蔵庫外部の放熱、外気、及びヒーター等による熱負荷を大幅に低減することができるため、消費電力量は、電磁波シールドパネル１を使用しないものと比較して３０％低減した。
【０１０３】
以上のように本実施の形態５の冷蔵庫２１は、電気部品から発生する電磁波の外部への漏洩を、電磁波シールドパネル１の電磁シールド効果で大きなコストをかけずに抑えることができ、外部のラジオやテレビの受信機器への影響を低減することができる。
【０１０４】
また、冷蔵庫２１のドア体３６内部に電磁波シールドパネル１を配設することにより、他の受信機器との距離が最も近くなるドア体３６前面からの漏洩を抑えることができ、ラジオやテレビ等への電磁波の影響を著しく低減することができる。
【０１０５】
（実施の形態６）
図８は、本発明の実施の形態６によるノート型パソコンの側断面図であり、電子機器の一例として示すものである。なお、電磁波シールドパネル８は実施の形態４に示したものと同様の構成で、より薄く形成したものを用いている。
【０１０６】
図８において、ノート型パソコン４１は、装置内部のメインボード４２の上部に具備されたＣＰＵ等の発熱部４３と、発熱部４３と装置ケース底部４４との間を遮断する電磁波シールドパネル８と、発熱部４３の放熱を促進するヒートシンク等の放熱機構４５とから構成している。また、拡張機器取り付けユニット４６は、メインボード４２や電源部（図示せず）とを遮断するため、Ｌ型に折り曲げた電磁波シールドパネル８によりその断面を被覆している。
【０１０７】
なお、電磁波シールドパネル８は、厚さ２ｍｍのものを適用した。
【０１０８】
このような構成で電磁波シールドパネル８を適用することにより、発熱部４３と装置ケース底部４４との間が断熱される。その結果、伝熱や輻射熱により生じていた装置ケース底部４４の一部の過熱は消失した。よって、装置ケース底部４４が人体と長時間接触しても、低温やけどをしたり、不快感を感じたりすることがなくなる。
【０１０９】
また、拡張機器取り付けユニット４６は、Ｌ型に折り曲げた電磁波シールドパネル８により、メインボード４２や電源部（図示せず）から遮断されている。これにより、拡張機器取り付けユニット４６に適用する磁気や熱に弱いメモリーカード等に対して、優れた電磁波シールド効果と高い断熱特性により、有害な磁界や熱を効果的に遮断することができ、メモリーカード等の拡張カードの製品信頼性を大幅に改善することができる。
【０１１０】
なお、本発明の電子機器とは、ノート型パソコンに限るものではなく、本実施の形態６は各種電子機器のうち、電磁波シールドと断熱とを必要とする機器の代表として記したものである。この他の例としては、コピー機やプリンターなどの印刷装置内の発熱部分とトナーとの断熱等にも利用可能である。
【０１１１】
（実施の形態７）
図９は、本発明の実施の形態７によるジャケットの正面図、図１０は図９におけるジャケットの背面図であり、衣料用品の一例として示すものである。
【０１１２】
図９及び図１０において、ジャケット５１は、ジャケットの表材５２と裏地材（図示せず）との間に電磁波シールドパネルを固定装着するポケット（図示せず）を設け、このポケットに電磁波シールドパネル５３を挿入して適用している。なお、電磁波シールドパネル５３は実施の形態４に示したものと同様の材料構成のものを用いているが、電磁波シールドパネル５３に柔軟性を付与するために、小さく円形に分割した複数の芯材を用いて形成している。
【０１１３】
このような構成によって、電磁波シールドパネル５３の優れた電磁波シールド効果と高い断熱性能を活かすことにより、人体への影響が懸念される電磁波を遮断するとともに、優れた保温性を有するジャケットが提供できる。
【０１１４】
なお、電磁波シールドパネルは、ジャケットに裏地材に形成したポケット部に挿入して適用すると、電磁波シールドパネルの脱着が容易となり、保温性の調整やクリーニングが容易となる。更に、電磁波シールドパネルの取付方法は、圧着ファスナー、ファスナー、ボタン、フォック等の係止具により固定することもできる。
【０１１５】
また、本実施の形態７では保温性の必要なジャケットを例に説明したが、電磁波シールドパネルの電磁波シールド効果のみを有効に活用することも可能であり、パソコン等への入力作業時の電磁波シールド用のエプロン等、電磁波シールド用の衣料用品としての適用も効果的である。
【０１１６】
（実施の形態８）
図１１は、本発明の実施の形態８による電磁波シールドパネルを適用した住宅部材からなる一般住宅の断面図である。
【０１１７】
図１１において、住宅６１は、外壁６２と内壁６３との間や、床板６４に接する床下や、屋根材６５に接した屋根裏に、電磁波シールドパネル８を適用した複合構造パネル６６を配設している。なお、電磁波シールドパネル８は実施の形態４に示したものと同様の構成のものを用いているが、硬質ウレタンフォーム内部に埋め込んだ複層構造パネル６６として住宅部材としての施工性を改善している。また、電磁波シールドパネル８自体は、住宅の全壁面積の約４０％を被覆している。
【０１１８】
この様にして構成された住宅６１は優れた電磁波シールド効果を有し、送電線や配電線、或いは変電所や携帯電話タワー等が近傍に存在しても電磁波の殆どを遮断することが出来る。
【０１１９】
また、本発明の電磁波シールドパネル８は芯材に含まれた誘電性材料や磁性材料の作用から、優れた電波吸収体としても作用する。
【０１２０】
更に、複合構造パネル６６は、電磁波シールドパネル８を埋め込むことにより優れた断熱性能を有することから、住宅６１の暖房と冷房に要する光熱費が大幅に抑制され、優れた省エネルギー効果を示す。この住宅６１の年間の空調機、及び暖房機器に要する消費電力量を測定したところ、複合構造パネル６６を適用することにより、約２０％の低減を図れた。
【０１２１】
なお、本発明の住宅部材は複合構造に限らず、居住空間などに適用可能な電磁波シールドパネルや、断熱用部材であり、一般住宅や集合住宅の壁面、床面、屋根材に限らず、オフィスビルの外壁等にも適用可能なものである。また、居住空間としては、自動車への適用も効果的に作用することが判っている。
【０１２２】
【発明の効果】
以上説明したように、本発明の請求項１に記載の電磁波シールドパネルは、気相比率８０％以上の多孔体よりなる芯材と、前記芯材を覆い内部を減圧した外被材とからなり、前記外被材が少なくとも金属箔又は金属蒸着層を含むラミネートフィルムからなるもので、外被材を構成するラミネートフィルムの金属箔、或いは金属蒸着層の電磁波シールド効果により、到来波の殆どが反射され、かつ内部に浸透した電磁界は指数関数的に減衰し、電磁波を遮断することができる。
【０１２３】
また、この外被材で芯材を覆って内部を所定圧力まで減圧することにより、内部残留気体の対流熱伝導が抑制されて気体の熱伝導が大きく低下するため、優れた断熱性能を有するという効果が得られる。
【０１２４】
本発明の請求項２に記載の電磁波シールドパネルは、少なくとも外被材の外面又は内面に、シート状の高導電性材料を有するもので、シート状の高導電性材料による積層効果により、外被材を構成するラミネートフィルムの金属箔、或いは金属蒸着層により防ぐことのできなかった電磁波も遮断することができ、より優れた電磁波シールド効果が得られる。
【０１２５】
本発明の請求項３に記載の電磁波シールドパネルは、少なくとも外被材の外面又は内面に、シート状の高透磁性材料を有するもので、金属箔、或いは金属蒸着層を含むラミネートフィルムからなる外被材で遮断することのできなかった磁力線がシート状の高透磁性材料に引き寄せられるため、低周波数の磁界のシールドに対しても効果的に作用するという効果が得られる。
【０１２６】
本発明の請求項４に記載の電磁波シールドパネルは、高透磁性材料が軟磁性体材料からなるもので、外部磁界が存在しない場合は、軟磁性体材料は磁化を無くし、もとの状態に戻るため磁化による弊害を生じないという効果が得られる。
【０１２７】
本発明の請求項５に記載の電磁波シールドパネルは、芯材に、少なくとも誘電性材料又は磁性材料を有するもので、内部に浸透した電磁波は、損失効果の大きい誘電性材料、或いは磁性材料に吸収され熱に変換され消費されるため、より優れた電磁シールド効果が得られる。
【０１２８】
本発明の請求項６に記載の電磁波シールドパネルは、芯材に、少なくともカーボン粉末又はフェライト粉末を有するもので、内部に浸透した電磁波は、損失効果の大きい誘電性材料であるカーボン粉末、或いは損失効果の大きい磁性材料であるフェライト粉末に吸収され、熱に変換されて消費されるため、より優れた電磁波シールド効果が得られる。
【０１２９】
また、これらの材料は安価であり、かつ芯材への分散性が良好であるため、より優れた電磁シールド効果を低コストで実現できるという効果が得られる。
【０１３０】
本発明の請求項７に記載の保温保冷機器は、請求項１から請求項６のいずれか一項に記載の電磁波シールドパネルを備えたもので、保温保冷機器の一例として冷蔵庫があるが、冷蔵庫に電磁波シールドパネルを適用することにより、優れた電磁シールド効果と、優れた断熱性能による省エネとが同時に得られる。すなわち、両方の機能を１枚の部材で実現できることにより、その生産時の組立工数とコストを低減することが可能となる。
【０１３１】
本発明の請求項８に記載の電子機器は、請求項１から請求項６のいずれか一項に記載の電磁波シールドパネルを備えたもので、電子機器の一例としてノート型パソコンがあるが、ノート型パソコンに電磁波シールドパネルを適用することにより、ＣＰＵ等を起因とする部分的な過熱の断熱、及び優れた電磁シールド効果が同時に得られる。すなわち、両方の機能を１枚の部材で実現できることにより、その生産時の工数とコストを低減することが可能となる。
【０１３２】
本発明の請求項９に記載の衣料用品は、請求項１から請求項６のいずれか一項に記載の電磁波シールドパネルを柔軟に構成して備えたもので、衣料用品の一例としてジャケットがあるが、ジャケットに柔軟に構成した電磁波シールドパネルを適用することにより、体の動きに支障を生じず、優れた電磁シールド効果と高い保温性とが同時に得られる。
【０１３３】
また、前記電磁波シールドパネルは、優れた電磁シールド効果と優れた保温性の両方を有するため、その生産時の工数とコストを低減することが可能となる。
【０１３４】
本発明の請求項１０に記載の住宅部材は、請求項１から請求項６のいずれか一項に記載の電磁波シールドパネルを備えたもので、住宅部材の一例として、断熱壁としての適用があるが、住宅の断熱壁として電磁シールドパネルを適用することにより、優れた電磁シールド効果と、優れた断熱性能による省エネとが同時に得られる。
【０１３５】
また、前記電磁波シールドパネルは、優れた電磁シールド効果と優れた断熱性能の両方を有するため、そのパネル生産時の工数とコスト、更には住宅施工時の工数とコストを大幅に低減することが可能となる。
【図面の簡単な説明】
【図１】本発明の実施の形態１による電磁波シールドパネルの断面図
【図２】（ａ）本発明の実施の形態１による電磁波シールドパネルの電界シールド効果の特性図
（ｂ）本発明の実施の形態１による電磁波シールドパネルの磁界シールド効果の特性図
【図３】本発明の実施の形態２による電磁波シールドパネルの断面図
【図４】（ａ）本発明の実施の形態２による電磁波シールドパネルの電界シールド効果の特性図
（ｂ）本発明の実施の形態２による電磁波シールドパネルの磁界シールド効果の特性図
【図５】本発明の実施の形態３による電磁波シールドパネルの断面図
【図６】本発明の実施の形態４による電磁波シールドパネルの断面図
【図７】本発明の実施の形態５による冷蔵庫の側断面図
【図８】本発明の実施の形態６によるノート型パソコンの側断面図
【図９】本発明の実施の形態７によるジャケットの正面図
【図１０】本発明の実施の形態７によるジャケットの背面図
【図１１】本発明の実施の形態８による電磁波シールドパネルを適用した住宅部材からなる一般住宅の断面図
【符号の説明】
１，４，６，８  電磁波シールドパネル
２，９  芯材
３，５，１０  外被材
７  鉄箔
１３  カーボンブラック粉末（フェライト粉末）
１４  第一のラミネートフィルム
１５  第二のラミネートフィルム
２１  冷蔵庫
４１  ノート型パソコン
５１  ジャケット
６６  複合構造パネル
【図１】
2005005424.tif 000003
【図２】
2005005424.tif 000004
【図３】
2005005424.tif 000005
【図４】
2005005424.tif 000006
【図５】
2005005424.tif 000007
【図６】
2005005424.tif 000008
【図７】
2005005424.tif 000009
【図８】
2005005424.tif 000010
【図９】
2005005424.tif 000011
【図１０】
2005005424.tif 000012
【図１１】
2005005424.tif 000013